(57)【要約】【課題】透明性および高屈折率を有する光学部品を実現できる環状オレフィン系樹脂組成物を提供する。【解決手段】本発明の環状オレフィン系樹脂組成物は、極性基含有環状オレフィン系共重合体（Ａ）と、上記極性基含有環状オレフィン系共重合体（Ａ）のマトリクス内に微分散した無機微粒子（Ｂ）と、を含む環状オレフィン系樹脂組成物であって、上記極性基がカルボキシル基、ヒドロキシル基、スルホン酸基、酸無水物基およびアミノ基から選択される少なくとも一種を含み、上記極性基を有するモノマー由来の構成単位は上記極性基含有環状オレフィン系共重合体（Ａ）の高分子鎖の主鎖内部または側鎖に位置している。【選択図】なし【特許請求の範囲】
【請求項１】
極性基含有環状オレフィン系共重合体（Ａ）と、前記極性基含有環状オレフィン系共重合体（Ａ）のマトリクス内に微分散した無機微粒子（Ｂ）と、を含む環状オレフィン系樹脂組成物であって、
前記極性基がカルボキシル基、ヒドロキシル基、スルホン酸基、酸無水物基およびアミノ基から選択される少なくとも一種を含み、
前記極性基を有するモノマー由来の構成単位は前記極性基含有環状オレフィン系共重合体（Ａ）の高分子鎖の主鎖内部または側鎖に位置している環状オレフィン系樹脂組成物。
【請求項２】
請求項１に記載の環状オレフィン系樹脂組成物において、
前記極性基含有環状オレフィン系共重合体（Ａ）中の前記極性基を有するモノマー由来の構成単位の含有量が、前記極性基含有環状オレフィン系共重合体（Ａ）を構成する全構成単位の合計を１００モル％としたとき、０．１モル％以上２０モル％以下である環状オレフィン系樹脂組成物。
【請求項３】
請求項１または２に記載の環状オレフィン系樹脂組成物において、
前記無機微粒子（Ｂ）がジルコニア、チタニアおよびアルミナから選択される少なくとも一種を含む環状オレフィン系樹脂組成物。
【請求項４】
請求項１乃至３のいずれか一項に記載の環状オレフィン系樹脂組成物において、
前記無機微粒子（Ｂ）の平均粒子径Ｄ５０が１ｎｍ以上１００ｎｍ以下である環状オレフィン系樹脂組成物。
【請求項５】
請求項１乃至４のいずれか一項に記載の環状オレフィン系樹脂組成物において、
前記環状オレフィン系樹脂組成物の全体を１００質量％としたとき、前記無機微粒子（Ｂ）の含有量が５質量％以上５０質量％以下である環状オレフィン系樹脂組成物。
【請求項６】
請求項１乃至５のいずれか一項に記載の環状オレフィン系樹脂組成物において、
前記極性基含有環状オレフィン系共重合体（Ａ）が、前記極性基を有するモノマーと環状オレフィンとのランダム共重合体（Ａ１）および環状オレフィン系重合体に前記極性基を有するモノマーをグラフトまたはグラフト重合させたグラフト共重合体（Ａ２）から選択される少なくとも一種を含む環状オレフィン系樹脂組成物。
【請求項７】
請求項６に記載の環状オレフィン系樹脂組成物において、
前記極性基含有環状オレフィン系共重合体（Ａ）が、炭素原子数が２〜２０のα−オレフィン由来の構成単位（ａ１）、下記式［Ｉ］または［ＩＩ］で示される環状オレフィン由来の構成単位（ａ２）および前記極性基を有するモノマー由来の構成単位（ａ３）を有するランダム共重合体（Ａ１）を含む環状オレフィン系樹脂組成物。
【化１】
2018172588.tif 000017
（前記式［Ｉ］中、ｎは０または１であり、ｍは０または正の整数であり、ｑは０または１であり、Ｒ１〜Ｒ１８ならびにＲａおよびＲｂは、それぞれ独立に、水素原子、ハロゲン原子またはハロゲンで置換されていてもよい炭化水素基であり、Ｒ１５〜Ｒ１８は互いに結合して単環または多環を形成していてもよく、かつ、該単環または多環は二重結合を有していてもよく、またＲ１５とＲ１６とで、またはＲ１７とＲ１８とで、アルキリデン基を形成していてもよい。）
【化２】
2018172588.tif 000018
（前記式［ＩＩ］中、ｐおよびｑは０または正の整数であり、ｍおよびｎは０、１または２であり、Ｒ１〜Ｒ１９はそれぞれ独立に水素原子、ハロゲン原子、ハロゲン原子で置換されていてもよい炭化水素基またはアルコキシ基であり、Ｒ９およびＲ１０が結合している炭素原子と、Ｒ１３が結合している炭素原子またはＲ１１が結合している炭素原子とは直接あるいは炭素数１〜３のアルキレン基を介して結合していてもよく、またｎ＝ｍ＝０のときＲ１５とＲ１２またはＲ１５とＲ１９とは互いに結合して単環または多環の芳香族環を形成していてもよい。）
【請求項８】
請求項７に記載の環状オレフィン系樹脂組成物において、
前記ランダム共重合体（Ａ１）中の前記環状オレフィン由来の構成単位（ａ２）が、ビシクロ［２．２．１］−２−ヘプテンおよびテトラシクロ［４．４．０．１２，５．１７，１０］−３−ドデセンから選ばれる少なくとも一種の化合物に由来する繰り返し単位を含む環状オレフィン系樹脂組成物。
【請求項９】
請求項７または８に記載の環状オレフィン系樹脂組成物において、
前記ランダム共重合体（Ａ１）中の前記α−オレフィン由来の構成単位（ａ１）がエチレンに由来する繰り返し単位を含む環状オレフィン系樹脂組成物。
【請求項１０】
請求項７乃至９のいずれか一項に記載の環状オレフィン系樹脂組成物において、
前記極性基を有するモノマーが下記式（１）により示されるモノマーを含む環状オレフィン系樹脂組成物。
ＣＨ２＝ＣＨ−Ｒ１−Ｘｐ      （１）
（上記式（１）中、ｐは１以上３以下の正の整数であり、Ｒ１は炭素数０以上の炭化水素基であり、Ｘはカルボキシル基、ヒドロキシル基、スルホン酸基、酸無水物基およびアミノ基から選択される少なくとも一種の極性基である）
【請求項１１】
請求項１０に記載の環状オレフィン系樹脂組成物において、
前記極性基を有するモノマーがウンデセノールおよびウンデシレン酸から選ばれる少なくとも１種を含む環状オレフィン系樹脂組成物。
【請求項１２】
請求項６に記載の環状オレフィン系樹脂組成物において、
前記極性基含有環状オレフィン系共重合体（Ａ）が、下記式［Ｉ］または［ＩＩ］で示される環状オレフィン由来の構成単位（ａ２）を有する環状オレフィン系重合体に前記極性基を有するモノマーをグラフトまたはグラフト重合させたグラフト共重合体（Ａ２）を含む環状オレフィン系樹脂組成物。
【化３】
2018172588.tif 000019
（前記式［Ｉ］中、ｎは０または１であり、ｍは０または正の整数であり、ｑは０または１であり、Ｒ１〜Ｒ１８ならびにＲａおよびＲｂは、それぞれ独立に、水素原子、ハロゲン原子またはハロゲンで置換されていてもよい炭化水素基であり、Ｒ１５〜Ｒ１８は互いに結合して単環または多環を形成していてもよく、かつ、該単環または多環は二重結合を有していてもよく、またＲ１５とＲ１６とで、またはＲ１７とＲ１８とで、アルキリデン基を形成していてもよい。）
【化４】
2018172588.tif 000020
（前記式［ＩＩ］中、ｐおよびｑは０または正の整数であり、ｍおよびｎは０、１または２であり、Ｒ１〜Ｒ１９はそれぞれ独立に水素原子、ハロゲン原子、ハロゲン原子で置換されていてもよい炭化水素基またはアルコキシ基であり、Ｒ９およびＲ１０が結合している炭素原子と、Ｒ１３が結合している炭素原子またはＲ１１が結合している炭素原子とは直接あるいは炭素数１〜３のアルキレン基を介して結合していてもよく、またｎ＝ｍ＝０のときＲ１５とＲ１２またはＲ１５とＲ１９とは互いに結合して単環または多環の芳香族環を形成していてもよい。）
【請求項１３】
請求項１２に記載の環状オレフィン系樹脂組成物において、
前記グラフト共重合体（Ａ２）中の前記環状オレフィン由来の構成単位（ａ２）が、ビシクロ［２．２．１］−２−ヘプテンおよびテトラシクロ［４．４．０．１２，５．１７，１０］−３−ドデセンから選ばれる少なくとも一種の化合物に由来する繰り返し単位を含む環状オレフィン系樹脂組成物。
【請求項１４】
請求項１２または１３に記載の環状オレフィン系樹脂組成物において、
前記グラフト共重合体（Ａ２）が、炭素原子数が２〜２０のα−オレフィン由来の構成単位（ａ１）をさらに有する環状オレフィン系樹脂組成物。
【請求項１５】
請求項１２乃至１４のいずれか一項に記載の環状オレフィン系樹脂組成物において、
前記極性基を有するモノマーがアクリル酸、メタクリル酸、マレイン酸および無水マレイン酸から選ばれる少なくとも１種を含む環状オレフィン系樹脂組成物。
【請求項１６】
請求項１乃至１５のいずれか一項に記載の環状オレフィン系樹脂組成物において、
当該環状オレフィン系樹脂組成物を用いて膜厚が１００μｍ以上３００μｍ以下のフィルムを作製したとき、
前記フィルムの波長５８９ｎｍにおける屈折率（ｎＤ）が１．５４５以上である環状オレフィン系樹脂組成物。
【請求項１７】
請求項１乃至１６のいずれか一項に記載の環状オレフィン系樹脂組成物を用いた成形体。
【請求項１８】
請求項１７に記載の成形体を含む光学部品。
【請求項１９】
請求項１８に記載の光学部品において、
眼鏡レンズ、ｆθレンズ、ピックアップレンズ、撮像用レンズ、センサーレンズ、プリズム、プロジェクタレンズ、導光板または車載カメラレンズである光学部品。
【発明の詳細な説明】
【技術分野】
【０００１】
本発明は、環状オレフィン系樹脂組成物、成形体および光学部品に関する。
【背景技術】
【０００２】
環状オレフィン系共重合体は光学性能に優れるため、例えば、光学レンズ等の光学部品として用いられている。
光学部品に用いられる環状オレフィン系共重合体に関する技術としては、例えば、特許文献１（特開２０１３−２０９５０１号公報）および特許文献２（特開２００９−１０８２８２号公報）に記載のものが挙げられる。
【０００３】
特許文献１には、分子鎖の末端に官能基を含有する末端変性ビニル脂環式炭化水素重合体水素化物のマトリックス内に、平均粒径１００ｎｍ以下の無機化合物の粒子が分散しているナノ分散体が開示されている。特許文献１には、このようなナノ分散体を用いると、高屈折率性を有する光学レンズが得られると記載されている。
【０００４】
特許文献２には、特定の構造からなる含ケイ素基と、炭素−炭素二重結合を環内に有する脂環構造とを有し、芳香環構造を有しない脂環構造含有重合性単量体（Ａ）５〜３０重量％と、芳香環構造と、炭素−炭素二重結合を環内に有する脂環構造とを有し、ケイ素原子を有しない脂環構造含有重合性単量体（Ｂ）５０〜９０重量％と、これらと共重合可能な重合性単量体（Ｃ）０〜４５重量％とからなる重合性単量体組成物を、少なくとも重合して得られる脂環構造含有重合体が開示されている。特許文献２には、このような脂環構造含有重合体を用いると、高い屈折率と高いアッベ数と高い光線透過率とを兼ね備えた光学レンズが得られると記載されている。
【先行技術文献】
【特許文献】
【０００５】
【特許文献１】特開２０１３−２０９５０１号公報
【特許文献２】特開２００９−１０８２８２号公報
【発明の概要】
【発明が解決しようとする課題】
【０００６】
小型化薄型化が要求される光学レンズ等の光学部品用途において、屈折率のさらなる向上が求められている。
本発明は上記事情に鑑みてなされたものであり、透明性および高屈折率を有する光学部品を実現できる環状オレフィン系樹脂組成物を提供するものである。
【課題を解決するための手段】
【０００７】
本発明者らは上記課題を解決すべく鋭意検討した。その結果、高分子鎖の主鎖内部または側鎖に極性基を有するモノマー由来の構成単位が導入された極性基含有環状オレフィン系共重合体に対して、無機微粒子を微分散させることにより、透明性および高屈折率の性能バランスに優れる光学部品を実現できる環状オレフィン系樹脂組成物が得られることを見出し、本発明を完成させた。
【０００８】
本発明は以下に示すとおりである。
【０００９】
［１］
極性基含有環状オレフィン系共重合体（Ａ）と、上記極性基含有環状オレフィン系共重合体（Ａ）のマトリクス内に微分散した無機微粒子（Ｂ）と、を含む環状オレフィン系樹脂組成物であって、
上記極性基がカルボキシル基、ヒドロキシル基、スルホン酸基、酸無水物基およびアミノ基から選択される少なくとも一種を含み、
上記極性基を有するモノマー由来の構成単位は上記極性基含有環状オレフィン系共重合体（Ａ）の高分子鎖の主鎖内部または側鎖に位置している環状オレフィン系樹脂組成物。
［２］
上記［１］に記載の環状オレフィン系樹脂組成物において、
上記極性基含有環状オレフィン系共重合体（Ａ）中の上記極性基を有するモノマー由来の構成単位の含有量が、上記極性基含有環状オレフィン系共重合体（Ａ）を構成する全構成単位の合計を１００モル％としたとき、０．１モル％以上２０モル％以下である環状オレフィン系樹脂組成物。
［３］
上記［１］または［２］に記載の環状オレフィン系樹脂組成物において、
上記無機微粒子（Ｂ）がジルコニア、チタニアおよびアルミナから選択される少なくとも一種を含む環状オレフィン系樹脂組成物。
［４］
上記［１］乃至［３］のいずれか一つに記載の環状オレフィン系樹脂組成物において、
上記無機微粒子（Ｂ）の平均粒子径Ｄ５０が１ｎｍ以上１００ｎｍ以下である環状オレフィン系樹脂組成物。
［５］
上記［１］乃至［４］のいずれか一つに記載の環状オレフィン系樹脂組成物において、
上記環状オレフィン系樹脂組成物の全体を１００質量％としたとき、上記無機微粒子（Ｂ）の含有量が５質量％以上５０質量％以下である環状オレフィン系樹脂組成物。
［６］
上記［１］乃至［５］のいずれか一つに記載の環状オレフィン系樹脂組成物において、
上記極性基含有環状オレフィン系共重合体（Ａ）が、上記極性基を有するモノマーと環状オレフィンとのランダム共重合体（Ａ１）および環状オレフィン系重合体に上記極性基を有するモノマーをグラフトまたはグラフト重合させたグラフト共重合体（Ａ２）から選択される少なくとも一種を含む環状オレフィン系樹脂組成物。
［７］
上記［６］に記載の環状オレフィン系樹脂組成物において、
上記極性基含有環状オレフィン系共重合体（Ａ）が、炭素原子数が２〜２０のα−オレフィン由来の構成単位（ａ１）、下記式［Ｉ］または［ＩＩ］で示される環状オレフィン由来の構成単位（ａ２）および上記極性基を有するモノマー由来の構成単位（ａ３）を有するランダム共重合体（Ａ１）を含む環状オレフィン系樹脂組成物。
【化１】
2018172588.tif 000002
（上記式［Ｉ］中、ｎは０または１であり、ｍは０または正の整数であり、ｑは０または１であり、Ｒ１〜Ｒ１８ならびにＲａおよびＲｂは、それぞれ独立に、水素原子、ハロゲン原子またはハロゲンで置換されていてもよい炭化水素基であり、Ｒ１５〜Ｒ１８は互いに結合して単環または多環を形成していてもよく、かつ、該単環または多環は二重結合を有していてもよく、またＲ１５とＲ１６とで、またはＲ１７とＲ１８とで、アルキリデン基を形成していてもよい。）
【化２】
2018172588.tif 000003
（上記式［ＩＩ］中、ｐおよびｑは０または正の整数であり、ｍおよびｎは０、１または２であり、Ｒ１〜Ｒ１９はそれぞれ独立に水素原子、ハロゲン原子、ハロゲン原子で置換されていてもよい炭化水素基またはアルコキシ基であり、Ｒ９およびＲ１０が結合している炭素原子と、Ｒ１３が結合している炭素原子またはＲ１１が結合している炭素原子とは直接あるいは炭素数１〜３のアルキレン基を介して結合していてもよく、またｎ＝ｍ＝０のときＲ１５とＲ１２またはＲ１５とＲ１９とは互いに結合して単環または多環の芳香族環を形成していてもよい。）
［８］
上記［７］に記載の環状オレフィン系樹脂組成物において、
上記ランダム共重合体（Ａ１）中の上記環状オレフィン由来の構成単位（ａ２）が、ビシクロ［２．２．１］−２−ヘプテンおよびテトラシクロ［４．４．０．１２，５．１７，１０］−３−ドデセンから選ばれる少なくとも一種の化合物に由来する繰り返し単位を含む環状オレフィン系樹脂組成物。
［９］
上記［７］または［８］に記載の環状オレフィン系樹脂組成物において、
上記ランダム共重合体（Ａ１）中の上記α−オレフィン由来の構成単位（ａ１）がエチレンに由来する繰り返し単位を含む環状オレフィン系樹脂組成物。
［１０］
上記［７］乃至［９］のいずれか一つに記載の環状オレフィン系樹脂組成物において、
上記極性基を有するモノマーが下記式（１）により示されるモノマーを含む環状オレフィン系樹脂組成物。
ＣＨ２＝ＣＨ−Ｒ１−Ｘｐ      （１）
（上記式（１）中、ｐは１以上３以下の正の整数であり、Ｒ１は炭素数０以上の炭化水素基であり、Ｘはカルボキシル基、ヒドロキシル基、スルホン酸基、酸無水物基およびアミノ基から選択される少なくとも一種の極性基である）
［１１］
上記［１０］に記載の環状オレフィン系樹脂組成物において、
上記極性基を有するモノマーがウンデセノールおよびウンデシレン酸から選ばれる少なくとも１種を含む環状オレフィン系樹脂組成物。
［１２］
上記［６］に記載の環状オレフィン系樹脂組成物において、
上記極性基含有環状オレフィン系共重合体（Ａ）が、下記式［Ｉ］または［ＩＩ］で示される環状オレフィン由来の構成単位（ａ２）を有する環状オレフィン系重合体に上記極性基を有するモノマーをグラフトまたはグラフト重合させたグラフト共重合体（Ａ２）を含む環状オレフィン系樹脂組成物。
【化３】
2018172588.tif 000004
（上記式［Ｉ］中、ｎは０または１であり、ｍは０または正の整数であり、ｑは０または１であり、Ｒ１〜Ｒ１８ならびにＲａおよびＲｂは、それぞれ独立に、水素原子、ハロゲン原子またはハロゲンで置換されていてもよい炭化水素基であり、Ｒ１５〜Ｒ１８は互いに結合して単環または多環を形成していてもよく、かつ、該単環または多環は二重結合を有していてもよく、またＲ１５とＲ１６とで、またはＲ１７とＲ１８とで、アルキリデン基を形成していてもよい。）
【化４】
2018172588.tif 000005
（上記式［ＩＩ］中、ｐおよびｑは０または正の整数であり、ｍおよびｎは０、１または２であり、Ｒ１〜Ｒ１９はそれぞれ独立に水素原子、ハロゲン原子、ハロゲン原子で置換されていてもよい炭化水素基またはアルコキシ基であり、Ｒ９およびＲ１０が結合している炭素原子と、Ｒ１３が結合している炭素原子またはＲ１１が結合している炭素原子とは直接あるいは炭素数１〜３のアルキレン基を介して結合していてもよく、またｎ＝ｍ＝０のときＲ１５とＲ１２またはＲ１５とＲ１９とは互いに結合して単環または多環の芳香族環を形成していてもよい。）
［１３］
上記［１２］に記載の環状オレフィン系樹脂組成物において、
上記グラフト共重合体（Ａ２）中の上記環状オレフィン由来の構成単位（ａ２）が、ビシクロ［２．２．１］−２−ヘプテンおよびテトラシクロ［４．４．０．１２，５．１７，１０］−３−ドデセンから選ばれる少なくとも一種の化合物に由来する繰り返し単位を含む環状オレフィン系樹脂組成物。
［１４］
上記［１２］または［１３］に記載の環状オレフィン系樹脂組成物において、
上記グラフト共重合体（Ａ２）が、炭素原子数が２〜２０のα−オレフィン由来の構成単位（ａ１）をさらに有する環状オレフィン系樹脂組成物。
［１５］
上記［１２］乃至［１４］のいずれか一つに記載の環状オレフィン系樹脂組成物において、
上記極性基を有するモノマーがアクリル酸、メタクリル酸、マレイン酸および無水マレイン酸から選ばれる少なくとも１種を含む環状オレフィン系樹脂組成物。
［１６］
上記［１］乃至［１５］のいずれか一つに記載の環状オレフィン系樹脂組成物において、
当該環状オレフィン系樹脂組成物を用いて膜厚が１００μｍ以上３００μｍ以下のフィルムを作製したとき、
前記フィルムの波長５８９ｎｍにおける屈折率（ｎＤ）が１．５４５以上である環状オレフィン系樹脂組成物。
［１７］
上記［１］乃至［１６］のいずれか一つに記載の環状オレフィン系樹脂組成物を用いた成形体。
［１８］
上記［１７］に記載の成形体を含む光学部品。
［１９］
上記［１８］に記載の光学部品において、
眼鏡レンズ、ｆθレンズ、ピックアップレンズ、撮像用レンズ、センサーレンズ、プリズム、プロジェクタレンズ、導光板または車載カメラレンズである光学部品。
【発明の効果】
【００１０】
本発明によれば、透明性および高屈折率を有する光学部品を実現できる環状オレフィン系樹脂組成物を提供することができる。
【発明を実施するための形態】
【００１１】
以下、本発明を実施形態に基づいて説明する。なお、本実施形態では、数値範囲を示す「Ａ〜Ｂ」はとくに断りがなければ、Ａ以上Ｂ以下を表す。
【００１２】
［環状オレフィン系樹脂組成物］
まず、本発明に係る実施形態の環状オレフィン系樹脂組成物について説明する。
本実施形態に係る環状オレフィン系樹脂組成物は、極性基含有環状オレフィン系共重合体（Ａ）と、上記極性基含有環状オレフィン系共重合体（Ａ）のマトリクス内に微分散した無機微粒子（Ｂ）と、を含む。そして、上記極性基がカルボキシル基、ヒドロキシル基、スルホン酸基、酸無水物基およびアミノ基から選択される少なくとも一種を含み、上記極性基を有するモノマー由来の構成単位は上記極性基含有環状オレフィン系共重合体（Ａ）の高分子鎖の主鎖内部または側鎖に位置している。
ここで、無機微粒子（Ｂ）が極性基含有環状オレフィン系共重合体（Ａ）のマトリクス内に微分散しているとは、例えば、無機微粒子（Ｂ）を含む相の平均分散径が５００ｎｍ以下、好ましくは２００ｎｍ以下、さらに好ましくは１００ｎｍ以下である状態をいう。無機微粒子（Ｂ）を含む相の平均分散径は、例えば、電子顕微鏡により測定することができる。
【００１３】
マトリクスである極性基含有環状オレフィン系共重合体（Ａ）が高分子鎖の主鎖内部または側鎖に上記の極性基を有することにより、上記の極性基と無機微粒子（Ｂ）との相互作用により、マトリクス内での無機微粒子（Ｂ）の分散性を良好にすることができる。これにより、得られる光学部品において透明性および高屈折率を実現することが可能となる。
すなわち、本実施形態に係る環状オレフィン系樹脂組成物によれば、透明性および高屈折率を有する光学部品を実現することができる。
【００１４】
本実施形態に係る環状オレフィン系樹脂組成物中の無機微粒子（Ｂ）の含有量は、当該環状オレフィン系樹脂組成物の全体を１００質量％としたとき、得られる光学部品の屈折率をより一層向上させる観点から、５質量％以上が好ましく、１０質量％以上がより好ましく、得られる光学部品の透明性や機械的特性、無機微粒子（Ｂ）の分散性をより一層向上させる観点から、５０質量％以下が好ましく、４０質量％以下がさらに好ましい。
【００１５】
また、本実施形態に係る環状オレフィン系樹脂組成物中の極性基含有環状オレフィン系共重合体（Ａ）および無機微粒子（Ｂ）の合計含有量は、当該環状オレフィン系樹脂組成物の全体を１００質量％としたとき、得られる成形体の透明性および屈折率の性能バランスをより向上させる観点から、好ましくは５０質量％以上１００質量％以下であり、より好ましくは７０質量％以上１００質量％以下であり、さらに好ましくは８０質量％以上１００質量％以下であり、特に好ましくは９０質量％以上１００質量％以下である。
【００１６】
本実施形態に係る環状オレフィン系樹脂組成物において、当該環状オレフィン系樹脂組成物を用いて膜厚が１００μｍ以上３００μｍ以下のフィルムを作製したとき、上記フィルムの波長５８９ｎｍにおける屈折率（ｎＤ）が好ましくは１．５４５以上であり、より好ましくは１．５４６以上であり、さらに好ましくは１．５６０以上であり、特に好ましくは１．５８０以上である。屈折率（ｎＤ）が上記範囲内であると、得られる光学部品の光学特性を良好に保ちつつ、厚みをより薄くすることができる。
【００１７】
以下、各成分について具体的に説明する。
【００１８】
（極性基含有環状オレフィン系共重合体（Ａ））
本実施形態に係る極性基含有環状オレフィン系共重合体（Ａ）は、極性基を有するモノマー由来の構成単位と環状オレフィン由来の構成単位とを必須構成単位とする共重合体であり、上記極性基がカルボキシル基、ヒドロキシル基、スルホン酸基、酸無水物基およびアミノ基から選択される少なくとも一種を含み、上記極性基を有するモノマー由来の構成単位は上記極性基含有環状オレフィン系共重合体（Ａ）の高分子鎖の主鎖内部または側鎖に位置している。
本実施形態に係る極性基含有環状オレフィン系共重合体（Ａ）を構成する環状オレフィン化合物は特に限定はされないが、例えば、国際公開第２００６／１１８２６１号の段落００３７〜００６３に記載の環状オレフィンモノマーを挙げることができる。
【００１９】
本実施形態に係る極性基含有環状オレフィン系共重合体（Ａ）のガラス転移温度は、得られる光学部品の透明性および屈折率を良好に保ちつつ、耐熱性をより向上させる観点から、好ましくは１１０℃〜２００℃であり、より好ましくは１１５℃〜１９０℃、さらに好ましくは１２０℃〜１８０℃である。
【００２０】
本実施形態に係る極性基含有環状オレフィン系共重合体（Ａ）の極限粘度［η］（１３５℃デカリン中）は、例えば０．０５〜５．０ｄｌ／ｇであり、好ましくは０．２〜４．０ｄｌ／ｇであり、さらに好ましくは０．３〜２．０ｄｌ／ｇ、特に好ましくは０．４〜２．０ｄｌ／ｇである。
極限粘度［η］が上記下限値以上であると、得られる成形体の機械的強度を向上させることができる。また、極限粘度［η］が上記上限値以下であると、本実施形態に係る環状オレフィン系樹脂組成物の成形性を向上させることができる。
【００２１】
本実施形態に係る極性基含有環状オレフィン系共重合体（Ａ）において、極性基含有環状オレフィン系共重合体（Ａ）を構成する全構成単位の合計を１００モル％としたとき、極性基を有するモノマー由来の構成単位の含有量が、極性基含有環状オレフィン系共重合体（Ａ）のマトリクス内での分散性を向上させ、得られる光学部品の透明性をより一層向上させる観点から、０．１モル％以上であることが好ましく、０．２モル％以上であることがより好ましく、０．５モル％以上であることがさらに好ましく、得られる光学部品の屈折率や耐湿性、耐熱性をより一層向上させる観点から、２０モル％以下であることが好ましく、１０モル％以下であることがより好ましく、５モル％以下であることがさらに好ましく、２モル％以下であることが特に好ましい。
【００２２】
本実施形態に係る極性基含有環状オレフィン系共重合体（Ａ）は、極性基を有するモノマーと環状オレフィンとのランダム共重合体（Ａ１）および環状オレフィン系重合体に極性基を有するモノマーをグラフトまたはグラフト重合させたグラフト共重合体（Ａ２）から選択される少なくとも一種を含むことが好ましい。
ここで、「グラフト」とは、主鎖である幹ポリマーに、極性基を有するモノマーを導入することをいう。「グラフト重合させた」とは、主鎖である幹ポリマーに、主鎖とは異なる重合体からなる枝ポリマーを導入することをいう。
【００２３】
＜ランダム共重合体（Ａ１）＞
本実施形態に係るランダム共重合体（Ａ１）は、炭素原子数が２〜２０のα−オレフィン由来の構成単位（ａ１）、下記式［Ｉ］または［ＩＩ］で示される環状オレフィン由来の構成単位（ａ２）および極性基を有するモノマー由来の構成単位（ａ３）を有することが好ましい。
【００２４】
本実施形態に係る炭素原子数が２〜２０であるα−オレフィンは直鎖状でも分岐状でもよい。このようなα−オレフィンとしては、例えば、エチレン、プロピレン、１−ブテン、１−ペンテン、１−ヘキセン、１−オクテン、１−デセン、１−ドデセン、１−テトラデセン、１−ヘキサデセン、１−オクタデセン、１−エイコセン等の炭素原子数が２〜２０の直鎖状α−オレフィン；４−メチル−１−ペンテン、３−メチル−１−ペンテン、３−メチル−１−ブテン等の炭素原子数が４〜２０の分岐状α−オレフィン等が挙げられる。これらの中でも、炭素原子数が２〜４の直鎖状α−オレフィンが好ましく、エチレンが特に好ましい。このようなα−オレフィンは１種単独で用いてもよいし、２種以上を組み合わせて用いてもよい。
【００２５】
本実施形態に係るランダム共重合体（Ａ１）を構成する全構成単位の合計を１００モル％としたとき、上記α−オレフィン由来の構成単位（ａ１）の含有量は、好ましくは３０モル％以上８８モル％以下、より好ましくは４０モル％以上７８モル％以下である。
上記α−オレフィン由来の構成単位（ａ１）の含有量が上記下限値以上であることにより、得られる光学部品の耐熱性や寸法安定性を向上させることができる。また、上記α−オレフィン由来の構成単位（ａ１）の含有量が上記上限値以下であることにより、得られる光学部品の透明性等を向上させることができる。
【００２６】
本実施形態に係る環状オレフィン由来の構成単位（ａ２）は脂環式構造を有し、下記式［Ｉ］または［ＩＩ］で示される環状オレフィン由来の構成単位である。
【００２７】
【化５】
2018172588.tif 000006
上記式［Ｉ］中、ｎは０または１であり、ｍは０または正の整数であり、ｑは０または１である。なお、ｑが１の場合には、ＲａおよびＲｂは、それぞれ独立に、下記の原子または炭化水素基であり、ｑが０の場合には、それぞれの結合手が結合して５員環を形成する。
【００２８】
Ｒ１〜Ｒ１８ならびにＲａおよびＲｂは、それぞれ独立に、水素原子、ハロゲン原子またはハロゲンで置換されていてもよい炭化水素基である。ここでハロゲン原子は、フッ素原子、塩素原子、臭素原子またはヨウ素原子である。
【００２９】
また、炭化水素基としては、それぞれ独立に、例えば炭素原子数１〜２０のアルキル基、炭素原子数３〜１５のシクロアルキル基、および芳香族炭化水素基等が挙げられる。より具体的には、アルキル基としてはメチル基、エチル基、プロピル基、イソプロピル基、アミル基、ヘキシル基、オクチル基、デシル基、ドデシル基およびオクタデシル基等が挙げられ、シクロアルキル基としてはシクロヘキシル基等が挙げられ、芳香族炭化水素基としてはフェニル基およびナフチル基等が挙げられる。これらの炭化水素基はハロゲン原子で置換されていてもよい。
【００３０】
さらに上記式［Ｉ］において、Ｒ１５〜Ｒ１８がそれぞれ結合して（互いに共同して）単環または多環を形成していてもよく、しかもこのようにして形成された単環または多環は二重結合を有していてもよい。ここで形成される単環または多環の具体例を下記に示す。
【００３１】
【化６】
2018172588.tif 000007
【００３２】
なお、上記例示において、１または２の番号が付された炭素原子は、上記式［Ｉ］においてそれぞれＲ１５（Ｒ１６）またはＲ１７（Ｒ１８）が結合している炭素原子を示している。また、Ｒ１５とＲ１６とで、またはＲ１７とＲ１８とでアルキリデン基を形成していてもよい。このようなアルキリデン基は、例えば炭素原子数２〜２０のアルキリデン基であり、このようなアルキリデン基の具体的な例としては、エチリデン基、プロピリデン基およびイソプロピリデン基を挙げることができる。
【００３３】
【化７】
2018172588.tif 000008
上記式［ＩＩ］中、ｐおよびｑは０または正の整数であり、ｍおよびｎは０、１または２である。またＲ１〜Ｒ１９はそれぞれ独立に水素原子、ハロゲン原子、ハロゲン原子で置換されていてもよい炭化水素基またはアルコキシ基である。
【００３４】
ハロゲン原子は、上記式［Ｉ］におけるハロゲン原子と同じ意味である。また、炭化水素基としては、それぞれ独立に、例えば炭素原子数１〜２０のアルキル基、炭素原子数１〜２０のハロゲン化アルキル基、炭素原子数３〜１５のシクロアルキル基および芳香族炭化水素基等が挙げられる。より具体的には、アルキル基としてはメチル基、エチル基、プロピル基、イソプロピル基、アミル基、ヘキシル基、オクチル基、デシル基、ドデシル基およびオクタデシル基等が挙げられ、シクロアルキル基としてはシクロヘキシル基等が挙げられ、芳香族炭化水素基としてはアリール基およびアラルキル基等、具体的にはフェニル基、トリル基、ナフチル基、ベンジル基およびフェニルエチル基等が挙げられる。アルコキシ基としてはメトキシ基、エトキシ基およびプロポキシ基等を挙げることができる。これらの炭化水素基およびアルコキシ基は、フッ素原子、塩素原子、臭素原子またはヨウ素原子で置換されていてもよい。
【００３５】
ここで、Ｒ９およびＲ１０が結合している炭素原子と、Ｒ１３が結合している炭素原子またはＲ１１が結合している炭素原子とは、直接あるいは炭素原子数１〜３のアルキレン基を介して結合していてもよい。すなわち上記二個の炭素原子がアルキレン基を介して結合している場合には、Ｒ９およびＲ１３で示される基またはＲ１０およびＲ１１で示される基が互いに共同して、メチレン基（−ＣＨ２−）、エチレン基（−ＣＨ２ＣＨ２−）またはプロピレン基（−ＣＨ２ＣＨ２ＣＨ２−）のうちのいずれかのアルキレン基を形成している。さらに、ｎ＝ｍ＝０のとき、Ｒ１５とＲ１２またはＲ１５とＲ１９とは互いに結合して単環または多環の芳香族環を形成していてもよい。この場合の単環または多環の芳香族環として、例えば下記のようなｎ＝ｍ＝０のときＲ１５とＲ１２がさらに芳香族環を形成している基が挙げられる。
【００３６】
【化８】
2018172588.tif 000009
【００３７】
ここで、ｑは上記式［ＩＩ］におけるｑと同じ意味である。
【００３８】
上記のような式［Ｉ］または［ＩＩ］で示される環状オレフィンとしては、例えば、
【化９】
2018172588.tif 000010
（上記式中、１〜７の数字は炭素の位置番号を示す。）およびこのビシクロ［２．２．１］−２−ヘプテンに炭化水素基が置換した誘導体等が挙げられる。この炭化水素基としては、例えば、５−メチル、５，６−ジメチル、１−メチル、５−エチル、５−ｎ−ブチル、５−イソブチル、７−メチル、５−フェニル、５−メチル−５−フェニル、５−ベンジル、５−トリル、５−（エチルフェニル）、５−（イソプロピルフェニル）、５−（ビフェニル）、５−（β−ナフチル）、５−（α−ナフチル）、５−（アントラセニル）、５，６−ジフェニル等が挙げられる。
【００３９】
さらに、上記式［Ｉ］または［ＩＩ］で示される環状オレフィンとしては、例えば、シクロペンタジエン−アセナフチレン付加物、１，４−メタノ−１，４，４ａ，９ａ−テトラヒドロフルオレン、１，４−メタノ−１，４，４ａ，５，１０，１０ａ−ヘキサヒドロアントラセン等のビシクロ［２．２．１］−２−ヘプテン誘導体等が挙げられる。
【００４０】
さらに、上記式［Ｉ］または［ＩＩ］で示される環状オレフィンとしては、例えば、トリシクロ［４．３．０．１２，５］−３−デセン、２−メチルトリシクロ［４．３．０．１２，５］−３−デセン、５−メチルトリシクロ［４．３．０．１２，５］−３−デセン等のトリシクロ［４．３．０．１２，５］−３−デセン誘導体、トリシクロ［４．４．０．１２，５］−３−ウンデセン、１０−メチルトリシクロ［４．４．０．１２，５］−３−ウンデセン等のトリシクロ［４．４．０．１２，５］−３−ウンデセン誘導体、
【化１０】
2018172588.tif 000011
【００４１】
（上記式中、１〜１２の数字は炭素の位置番号を示す。）およびテトラシクロ［４．４．０．１２，５．１７，１０］−３−ドデセンに炭化水素基が置換した誘導体等が挙げられる。この炭化水素基としては、例えば、８−メチル、８−エチル、８−プロピル、８−ブチル、８−イソブチル、８−ヘキシル、８−シクロヘキシル、８−ステアリル、５，１０−ジメチル、２，１０−ジメチル、８，９−ジメチル、８−エチル−９−メチル、１１，１２−ジメチル、２，７，９−トリメチル、２，７−ジメチル−９−エチル、９−イソブチル−２，７−ジメチル、９，１１，１２−トリメチル、９−エチル−１１，１２−ジメチル、９−イソブチル−１１，１２−ジメチル、５，８，９，１０−テトラメチル、８−エチリデン、８−エチリデン−９−メチル、８−エチリデン−９−エチル、８−エチリデン−９−イソプロピル、８−エチリデン−９−ブチル、８−ｎ−プロピリデン、８−ｎ−プロピリデン−９−メチル、８−ｎ−プロピリデン−９−エチル、８−ｎ−プロピリデン−９−イソプロピル、８−ｎ−プロピリデン−９−ブチル、８−イソプロピリデン、８−イソプロピリデン−９−メチル、８−イソプロピリデン−９−エチル、８−イソプロピリデン−９−イソプロピル、８−イソプロピリデン−９−ブチル、８−クロロ、８−ブロモ、８−フルオロ、８，９−ジクロロ、８−フェニル、８−メチル−８−フェニル、８−ベンジル、８−トリル、８−（エチルフェニル）、８−（イソプロピルフェニル）、８，９−ジフェニル、８−（ビフェニル）、８−（β−ナフチル）、８−(α−ナフチル)、８−(アントラセニル)、５，６−ジフェニル等が挙げられる。
【００４２】
さらに、上記式［Ｉ］または［ＩＩ］で示される環状オレフィンとしては、例えば、（シクロペンタジエン−アセナフチレン付加物）とシクロペンタジエンとの付加物、ペンタシクロ［６．５．１．１３，６．０２，７．０９，１３］−４−ペンタデセンおよびその誘導体、ペンタシクロ［７．４．０．１２，５．１９，１２．０８，１３］−３−ペンタデセンおよびその誘導体、ペンタシクロ［６．５．１．１３，６．０２，７．０９，１３］−４，１０−ペンタデカジエン等のペンタシクロペンタデカジエン化合物、ペンタシクロ［８．４．０．１２，５．１９，１２．０８，１３］−３−ヘキサデセンおよびその誘導体、ペンタシクロ［６．６．１．１３，６．０２，７．０９，１４］−４−ヘキサデセンおよびその誘導体、ヘキサシクロ［６．６．１．１３，６．１１０，１３．０２，７．０９，１４］−４−ヘプタデセンおよびその誘導体、ヘプタシクロ［８．７．０．１２，９．１４，７．１１１，１７．０３，８．０１２，１６］−５−エイコセンおよびその誘導体、ヘプタシクロ［８．８．０．１２，９．１４，７．１１１，１８．０３，８．０１２，１７］−５−ヘンエイコセンおよびその誘導体、オクタシクロ［８．８．０．１２，９．１４，７．１１１，１８．１１３，１６．０３，８．０１２，１７］−５−ドコセンおよびその誘導体、ノナシクロ［１０．９．１．１４，７．１１３，２０．１１５，１８．０２，１０．０３，８．０１２，２１．０１４，１９］−５−ペンタコセンおよびその誘導体、ノナシクロ［１０．１０．１．１５，８．１１４，２１．１１６，１９．０２，１１．０４，９．０１３，２２．０１５，２０］−６−ヘキサコセンおよびその誘導体等が挙げられる。
【００４３】
本実施形態に係る環状オレフィン由来の構成単位（ａ２）は、ビシクロ［２．２．１］−２−ヘプテン、ビシクロ［２．２．１］−２−ヘプテン、ビシクロ［２．２．１］−２−ヘプテン、ビシクロ［２．２．１］−２−ヘプテン誘導体、テトラシクロ［４．４．０．１２，５．１７，１０］−３−ドデセン、テトラシクロ［４．４．０．１２，５．１７，１０］−３−ドデセン誘導体、ヘキサシクロ［６．６．１．１３，６．１１０，１３．０２，７．０９，１４］−４−ヘプタデセンおよびヘキサシクロ［６．６．１．１３，６．１１０，１３．０２，７．０９，１４］−４−ヘプタデセン誘導体から選択される少なくとも一種の化合物に由来する繰り返し単位を含むことが好ましく、ビシクロ［２．２．１］−２−ヘプテンおよびテトラシクロ［４．４．０．１２，５．１７，１０］−３−ドデセンから選ばれる少なくとも一種の化合物に由来する繰り返し単位を含むことがより好ましく、本実施形態に係る光学部品の屈折率をさらに向上させる観点から、テトラシクロ［４．４．０．１２，５．１７，１０］−３−ドデセンに由来する繰り返し単位を含むことがさらに好ましい。
【００４４】
なお、上記式［Ｉ］または［ＩＩ］で示される環状オレフィンの具体例を上記に示したが、これら化合物のより具体的な構造例としては、特開平６−２２８３８０号の段落番号［００３８］〜［００５８］に示された環状オレフィンの構造例や、特開２００５−３３０４６５号の段落番号［００２７］〜［００２９］に示された環状オレフィンの構造例、特開平７−１４５２１３号公報の段落番号［００３２］〜［００５４］に示された環状オレフィンの構造例等を挙げることができる。本実施形態に係るランダム共重合体（Ａ１）は、上記環状オレフィンから導かれる単位を２種以上含有していてもよい。
【００４５】
上記式［Ｉ］または［ＩＩ］で示される環状オレフィンは、例えば、シクロペンタジエンと対応する構造を有するオレフィン類とをディールス・アルダー反応させることによって製造することができる。
【００４６】
本実施形態に係るランダム共重合体（Ａ１）において、上記式［Ｉ］または［ＩＩ］で示される環状オレフィンの少なくとも一部は下記式［ＩＩＩ］または［IＶ］で示される繰り返し単位を構成していると考えられる。
【００４７】
【化１１】
2018172588.tif 000012
上記式［ＩＩＩ］において、ｎ、ｍ、ｑ、Ｒ１〜Ｒ１８、ＲａおよびＲｂは上記式［Ｉ］と同じ意味である。
【００４８】
【化１２】
2018172588.tif 000013
上記式［IＶ］において、ｎ、ｍ、ｐ、ｑおよびＲ１〜Ｒ１９は上記式［ＩＩ］と同じ意味である。
【００４９】
本実施形態に係るランダム共重合体（Ａ１）を構成する全構成単位の合計を１００モル％としたとき、上記環状オレフィン由来の構成単位（ａ２）の含有量は、好ましくは１０モル％以上６０モル％以下、より好ましくは２０モル％以上５０モル％以下である。
上記環状オレフィン由来の構成単位（ａ２）の含有量が上記下限値以上であることにより、得られる光学部品の透明性等を向上させることができる。また、上記環状オレフィン由来の構成単位（ａ２）の含有量が上記上限値以下であることにより、得られる光学部品の耐熱性や寸法安定性を向上させることができる。
【００５０】
本実施形態に係る極性基を有するモノマー由来の構成単位（ａ３）は、カルボキシル基、ヒドロキシル基、スルホン酸基、酸無水物基およびアミノ基から選択される少なくとも一種の極性基を有するモノマー由来の構成単位の構成単位である。
極性基を有するモノマーとしては上記の極性基を有するモノマーであれば特に限定されないが、例えば、下記式（１）により示されるモノマーが挙げられる。
ＣＨ２＝ＣＨ−Ｒ１−Ｘｐ      （１）
上記式（１）中、ｐは１以上３以下の正の整数、好ましくは１である。
Ｒ１は炭素数０以上の炭化水素基、好ましくは２以上の炭化水素基、より好ましくは炭素数３以上２０以下の炭化水素基、より好ましくは炭素数５以上１５以下の炭化水素である。
Ｘはカルボキシル基、ヒドロキシル基、スルホン酸基、酸無水物基およびアミノ基から選択される少なくとも一種の極性基であり、より好ましくはカルボキシル基、ヒドロキシル基および酸無水物基から選択される少なくとも一種の極性基であり、さらに好ましくはカルボキシル基およびヒドロキシル基から選択される少なくとも一種の極性基である。
【００５１】
上記極性基を有するモノマーの具体例としては、特開平２−５１５１０号公報の１１頁〜１７頁に記載されている化合物のうち、カルボキシル基、ヒドロキシル基、スルホン酸基、酸無水物基およびアミノ基から選択される少なくとも一種の極性基を有する化合物等が挙げられる。
これらの極性基を有するモノマーは、１種単独で用いてもよいし、２種以上を組み合わせて用いてもよい。
これらの中でも、環状オレフィンとの共重合性に優れる観点から、アクリル酸、３−ブテン酸、４−ペンテン酸、５−ヘキセン酸、６−ヘプテン酸、７−オクテン酸、８−ノネン酸、９−デセン酸、１０−ウンデセン酸（ウンデシレン酸）、１１−ドデセン酸、２−プロペン−１−オール、３−ブテン−１−オール、４−ペンテン−１−オール、５−ヘキセン−１−オール、６−ヘプテン−１−オール、７−オクテン−１−オール、８−ノネン−１−オール、ウンデセノールおよび１１−ドデセン−１−オールから選ばれる少なくとも１種を含むことが好ましく、アクリル酸、４−ペンテン酸、６−ヘプテン酸、９−デセン酸、１０−ウンデセノールおよびウンデシレン酸から選ばれる少なくとも１種を含むことがより好ましく、１０−ウンデセノールおよびウンデシレン酸から選ばれる少なくとも１種を含むことが特に好ましい。
【００５２】
本実施形態に係るランダム共重合体（Ａ１）において、ランダム共重合体（Ａ１）を構成する全構成単位の合計を１００モル％としたとき、極性基を有するモノマー由来の構成単位の含有量がランダム共重合体（Ａ１）のマトリクス内での分散性を向上させ、得られる光学部品の透明性をより一層向上させる観点から、０．１モル％以上であることが好ましく、０．２モル％以上であることがより好ましく、０．５モル％以上であることがさらに好ましく、得られる光学部品の屈折率や耐湿性、耐熱性をより一層向上させる観点から、２０モル％以下であることが好ましく、１０モル％以下であることがより好ましく、５モル％以下であることがさらに好ましく、２モル％以下であることが特に好ましい。
【００５３】
本実施形態に係るランダム共重合体（Ａ１）は、炭素原子数が２〜２０のα−オレフィン、上記式［Ｉ］または［ＩＩ］で示される環状オレフィンおよび上記極性基を有するモノマーを用いて、例えば、特開平２−５１５１０号公報や特許第３８１７０１５号公報、特許第５５９４７１２号公報に記載の製造方法により製造することができる。
【００５４】
＜グラフト共重合体（Ａ２）＞
本実施形態に係るグラフト共重合体（Ａ２）は、上記式［Ｉ］または［ＩＩ］で示される環状オレフィン由来の構成単位（ａ２）を有する環状オレフィン系重合体に上記極性基を有するモノマーをグラフトまたはグラフト重合させたものであることが好ましい。
また、上記環状オレフィン由来の構成単位（ａ２）を有する環状オレフィン系重合体は、上記式［Ｉ］または［ＩＩ］で示される環状オレフィンの開環重合体であってもよいし、炭素原子数が２〜２０のα−オレフィンと上記式［Ｉ］または［ＩＩ］で示される環状オレフィンとのランダム共重合体であってもよい。
【００５５】
上記式［Ｉ］または［ＩＩ］で示される環状オレフィンとしては、上記ランダム共重合体（Ａ１）で説明したα−オレフィンと同様のものを用いることができる。そのため、ここでは説明を省略する。
本実施形態に係るグラフト共重合体（Ａ２）を構成する全構成単位の合計を１００モル％としたとき、上記環状オレフィン由来の構成単位（ａ２）の含有量は、好ましくは１０モル％以上６０モル％以下、より好ましくは２０モル％以上５０モル％以下である。
上記環状オレフィン由来の構成単位（ａ２）の含有量が上記下限値以上であることにより、得られる光学部品の透明性等を向上させることができる。また、上記環状オレフィン由来の構成単位（ａ２）の含有量が上記上限値以下であることにより、得られる光学部品の耐熱性や寸法安定性を向上させることができる。
【００５６】
炭素原子数が２〜２０のα−オレフィンとしては、上記ランダム共重合体（Ａ１）で説明したα−オレフィンと同様のものを用いることができる。そのため、ここでは説明を省略する。
本実施形態に係るグラフト共重合体（Ａ２）を構成する全構成単位の合計を１００モル％としたとき、上記α−オレフィン由来の構成単位（ａ１）の含有量は、好ましくは３０モル％以上８８モル％以下、より好ましくは４０モル％以上７８モル％以下である。
上記α−オレフィン由来の構成単位（ａ１）の含有量が上記下限値以上であることにより、得られる光学部品の耐熱性や寸法安定性を向上させることができる。また、上記α−オレフィン由来の構成単位（ａ１）の含有量が上記上限値以下であることにより、得られる光学部品の透明性等を向上させることができる。
【００５７】
本実施形態に係るグラフト共重合体（Ａ２）において、極性基を有するモノマー由来の構成単位（ａ３）は、カルボキシル基、ヒドロキシル基、スルホン酸基、酸無水物基およびアミノ基から選択される少なくとも一種の極性基を有するモノマー由来の構成単位の構成単位である。
本実施形態に係るグラフト共重合体（Ａ２）における極性基を有するモノマーとしては上記の極性基を有するモノマーであれば特に限定されないが、例えば、上記ランダム共重合体（Ａ１）で説明した極性基を有するモノマーや、アクリル酸、メタクリル酸、マレイン酸、無水マレイン酸等が挙げられる。
これらの極性基を有するモノマーは、１種単独で用いてもよいし、２種以上を組み合わせて用いてもよい。
これらの中でも、環状オレフィン系重合体へのグラフトのし易さの観点から、アクリル酸、メタクリル酸、マレイン酸および無水マレイン酸から選ばれる少なくとも１種を含むことが好ましい。
【００５８】
本実施形態に係るグラフト共重合体（Ａ２）において、グラフト共重合体（Ａ２）を構成する全構成単位の合計を１００モル％としたとき、極性基を有するモノマー由来の構成単位の含有量が、グラフト共重合体（Ａ２）のマトリクス内での分散性を向上させ、得られる光学部品の透明性をより一層向上させる観点から、０．１モル％以上であることが好ましく、０．２モル％以上であることがより好ましく、０．５モル％以上であることがさらに好ましく、得られる光学部品の屈折率や耐湿性、耐熱性をより一層向上させる観点から、２０モル％以下であることが好ましく、１０モル％以下であることがより好ましく、５モル％以下であることがさらに好ましく、２モル％以下であることが特に好ましい。
【００５９】
本実施形態に係るグラフト共重合体（Ａ２）は、例えば、特開平５−３２０２５８号公報や特公平７−１３０８４号公報等に記載の製造方法により製造した環状オレフィン系重合体に対し、例えば特開２０１６−０５６３１８号公報や国際公開第２００８／０５９９３８号、国際公開第２０１０／０５０４３７号等に記載の方法で、上記極性基を有するモノマーをグラフトまたはグラフト重合することにより得ることができる。
【００６０】
（無機微粒子（Ｂ））
本実施形態に係る無機微粒子（Ｂ）としては極性基含有環状オレフィン系共重合体（Ａ）のマトリクス内に微分散するものであれば特に限定されないが、得られる光学部品の屈折率の向上効果に優れる点から、ジルコニア；チタニア；アルミナ；Ｚｒ、Ｔｉ、Ｈｆ、Ａｌ、Ｚｎおよびランタノイド類等の酸化物または窒化物；複合金属の酸化物または窒化物；等が挙げられる。これらの中でもジルコニア、チタニアおよびアルミナが好ましい。これらは一種単独で用いてもよいし、二種以上を併用してよい。これらの中でも、屈折率の向上効果により一層優れる点から、ジルコニアおよびチタニアが好ましく、極性基含有環状オレフィン系共重合体（Ａ）の劣化を防止できる観点から、ジルコニアがより好ましい。
【００６１】
無機微粒子（Ｂ）の平均粒子経Ｄ５０は、極性基含有環状オレフィン系共重合体（Ａ）のマトリクス内での分散性を向上させ、得られる光学部品の透明性をより一層向上させる観点から、１００ｎｍ以下が好ましく、８０ｎｍ以下がより好ましく、６０ｎｍ以下がさらに好ましく、２０ｎｍ以下が特に好ましい。
無機微粒子（Ｂ）の平均粒子経Ｄ５０は特に限定されないが、例えば１ｎｍ以上である。
無機微粒子（Ｂ）の平均粒子経Ｄ５０は、例えば、動的光散乱法により測定することができる。
【００６２】
（その他の成分）
本実施形態に係る環状オレフィン系樹脂組成物には、必要に応じて、フェノール系安定剤、高級脂肪酸金属塩、酸化防止剤、紫外線吸収剤、ヒンダードアミン系光安定剤、塩酸吸収剤、金属不活性化剤、帯電防止剤、防曇剤、滑剤、スリップ剤、核剤、可塑剤、難燃剤、リン系安定剤等を本発明の目的を損なわない程度に配合することができ、その配合割合は適宜量である。
【００６３】
（環状オレフィン系樹脂組成物の調製方法）
本実施形態に係る環状オレフィン系樹脂組成物は、極性基含有環状オレフィン系共重合体（Ａ）および無機微粒子（Ｂ）を、押出機およびバンバリーミキサー等の公知の混練装置を用いて混練する方法；極性基含有環状オレフィン系共重合体（Ａ）および無機微粒子（Ｂ）を共通の溶媒に溶解または分散させて混合した後に溶媒を蒸発させる方法；等の方法により得ることができる。
これらの中でも、得られる光学部品の透明性をより一層良好にできる観点から、極性基含有環状オレフィン系共重合体（Ａ）および無機微粒子（Ｂ）を共通の溶媒に溶解または分散させて混合した後に溶媒を蒸発させる方法が好ましい。
【００６４】
［成形体および光学部品］
次に、本発明に係る実施形態の成形体について説明する。
本実施形態に係る成形体は本実施形態に係る環状オレフィン系樹脂組成物を用いて成形されている。
本実施形態に係る成形体は本実施形態に係る環状オレフィン系樹脂組成物により構成されているため、透明性および高屈折率を有している。そのため像を高精度に識別する必要がある光学系において、光学部品として好適に用いることができる。光学部品とは光学系機器等に使用される部品であり、具体的には、眼鏡レンズ、ｆθレンズ、ピックアップレンズ、撮像用レンズ、センサーレンズ、プリズム、プロジェクタレンズ、導光板、車載カメラレンズ等が挙げられる。本実施形態に係る光学部品は、特に撮像用レンズとして好適に用いることができる。
【００６５】
本実施形態に係る成形体を光学用途に使用する場合、光線を透過させることが必須であるので、光線透過率が良好であることが好ましい。光線透過率は用途に応じて分光光線透過率または全光線透過率により規定される。
【００６６】
全光線、あるいは複数波長域での使用が想定される場合、全光線透過率が良いことが必要であり、反射防止膜を表面に設けていない状態での全光線透過率は８５％以上、好ましくは８８〜９３％である。全光線透過率が８５％以上であれば必要な光量を確保することができる。全光線透過率の測定方法は公知の方法が適用でき、測定装置等も限定されないが、例えば、ＡＳＴＭ  Ｄ１００３に準拠して、本実施形態に係る環状オレフィン系樹脂組成物を厚み３ｍｍのシートに成形し、ヘーズメーターを用いて、本実施形態に係る環状オレフィン系樹脂組成物を成形して得られるシートの全光線透過率を測定する方法等が挙げられる。
【００６７】
また、特定波長域のみで利用される光学系、例えば、レーザー光学系の場合、全光線透過率が高くなくても、該波長域での分光光線透過率が良ければ使用することができる。この場合、使用波長における、反射防止膜を表面に設けていない状態での分光光線透過率は好ましくは８５％以上、さらに好ましくは８６％〜９３％である。分光光線透過率が８５％以上であれば必要な光量を確保することができる。また、測定方法および装置としては公知の方法が適用でき、具体的には分光光度計を例示することができる。
【００６８】
また、本実施形態に係る成形体は、４５０ｎｍ〜８００ｎｍの波長の光の光線透過率に優れる。
なお、光学部品として用いる場合、公知の反射防止膜を表面に設けることにより、光線透過率をさらに向上させることができる。
【００６９】
本実施形態に係る成形体は、球状、棒状、板状、円柱状、筒状、チューブ状、繊維状、フィルムまたはシート形状等の種々の形態で使用することができる。
本実施形態に係る環状オレフィン系樹脂組成物を成型して成形体を得る方法としては特に限定されるものではなく、公知の方法を用いることができる。その用途および形状にもよるが、例えば、押出成形、射出成形、インフレーション成形、ブロー成形、押出ブロー成形、射出ブロー成形、プレス成形、真空成形、パウダースラッシュ成形、カレンダー成形、発泡成形等が適用可能である。これらの中でも、成形性、生産性の観点から射出成形法が好ましい。また、成形条件は使用目的、または成形方法により適宜選択されるが、例えば射出成形における樹脂温度は、通常１５０℃〜４００℃、好ましくは２００℃〜３５０℃、より好ましくは２３０℃〜３３０℃の範囲で適宜選択される。
【００７０】
以上、本発明の実施形態について述べたが、これらは本発明の例示であり、上記以外の様々な構成を採用することもできる。
また、本発明は前述の実施形態に限定されるものではなく、本発明の目的を達成できる範囲での変形、改良等は本発明に含まれるものである。
【実施例】
【００７１】
以下、本発明を実施例によりさらに詳細に説明するが、本発明はこれにより何等制限されるものではない。
【００７２】
＜触媒の合成＞
（シクロペンタジエニル）チタン（ジ−ｔ−ブチルケチミド）ジクロライド（ＣｐＴｉＮＣｔＢｕ２Ｃｌ２）は、特許第４２４５８０１号公報に従って合成した。
【００７３】
＜極性基含有環状オレフィン系共重合体（Ａ）の製造＞
［製造例１］
攪拌装置を備えた容積２０００ｍｌのガラス製反応容器に不活性ガスとして窒素を１００ＮＬ／ｈの流量で３０分間流通させた後、シクロヘキサン（シクロヘキサン、テトラシクロ［４．４．０．１２，５．１７，１０］−３−ドデセンおよび１０−ウンデセノールの合計が１０００ｍｌとなる量）、テトラシクロ［４．４．０．１２，５．１７，１０］−３−ドデセン（以下、テトラシクロドデセンとも呼ぶ。）および１０−ウンデセノールを表１に記載の割合で加えた後に、トリイソブチルアルミニウムのトルエン溶液（１２．４ｍｍｏｌ、濃度１．０ｍＭ／ｍＬ）を加えた。次いで回転数６００ｒｐｍで重合溶媒を攪拌しながら溶媒温度を５０℃に昇温した。溶媒温度が所定の温度に達した後、流通ガスを窒素からエチレンに切り替え、エチレンを１００ＮＬ／ｈの供給速度で反応容器に流通させ、１０分経過した後に、（シクロペンタジエニル）チタン（ジ−ｔ−ブチルケチミド）ジクロライドのトルエン溶液（０．０１６ｍｍｏｌ）およびメチルアルミノキサン（４．８ｍｍｏｌ）のトルエン溶液反応をガラス製反応容器に添加し、重合を開始させた。
２０分間経過した後、メタノール５ｍｌおよびアセチル酢酸をＡｌ濃度に対して２０当量となるよう添加して重合を停止させ、エチレン、テトラシクロドデセンおよび１０−ウンデセノールの共重合体を含む重合溶液を得た。その後、反応容器に１．０ｍｏｌ／Ｌの塩酸水溶液を５００ｍｌ加え、５０℃で１時間６００ｒｐｍで撹拌した。油層と水層を分液した後、油層を体積で約３倍のアセトンを入れたビーカーに攪拌下加えて共重合体を析出させ、さらに析出した共重合体を濾過により濾液と分離した。得られた溶媒を含む重合体を１３０℃で１０時間減圧乾燥を行ったところ、白色パウダー状のエチレン・テトラシクロドデセン・ウンデセノール共重合体（極性基含有環状オレフィン系共重合体（Ａ−１））８．８６ｇが得られた。
【００７４】
［製造例２］
シクロヘキサン、トリイソブチルアルミニウムおよび１０−ウンデセノールの添加量を表１に記載の値に変更した以外は、製造例１と同様に操作を行い、表１に記載の量のエチレン・テトラシクロロデセン・ウンデセノール共重合体（極性基含有環状オレフィン系共重合体（Ａ−２））を得た。
【００７５】
［製造例３および４］
１０−ウンデセノールの代わりにウンデシレン酸を表１に記載の割合で用い、（シクロペンタジエニル）チタン（ジ−ｔ−ブチルケチミド）ジクロライド、メチルアルミノキサン、シクロヘキサンおよびトリイソブチルアルミニウムの添加量を表１の値に変更した以外は、製造例１と同様に操作を行い、表１に記載の量のエチレン・テトラシクロロデセン・ウンデシレン酸共重合体（極性基含有環状オレフィン系共重合体（Ａ−３）および（Ａ−４））をそれぞれ得た。
【００７６】
［製造例５］
５００ｍｌのガラス製反応容器を用い、反応液の総量を２５０ｍｌとし、各成分の添加量を表１の値に変更し、後処理における１．０ｍｏｌ／Ｌの塩酸水溶液を２５０ｍｌ使用した以外は、製造例１と同様に操作を行い、表１に記載の量のエチレン・テトラシクロロデセン・ウンデシレン酸共重合体（極性基含有環状オレフィン系共重合体（Ａ−５））を得た。
【００７７】
［製造例６］
三井化学社製ＡＰＬ６０１５Ｔ（１００質量部）に、無水マレイン酸（和光純薬社製）１．５質量部およびｔ−ブチルパーオキシベンゾエート(日本油脂社製、商品名パーブチルＺ)１．５質量部をアセトンに溶解させた溶液をブレンドした。その後、二軸混練機（株式会社テクノベル製、ＫＺＷ１５）を用いて樹脂温度２５０℃、スクリュー回転数２００ｒｐｍ、吐出量２５ｇ／分にて溶融変性を行った。押出しの際、ラジカル開始剤、溶剤および未反応の無水マレイン酸は真空脱気した。押出された溶融状態のストランドは冷却後にペレット化して極性基含有環状オレフィン系共重合体（Ａ−６）を得た。
【００７８】
【表１】
2018172588.tif 000014
【００７９】
＜実施例および比較例＞
各実施例および比較例において、各種物性は下記の方法によって測定または評価し、得られた結果を表２および３に示す。
【００８０】
［環状オレフィン系重合体／ジルコニアナノ粒子複合化フィルムの作製］
製造例１〜６で合成した極性基含有環状オレフィン系共重合体、ＪＳＲ社製アートン（極性基としてエステル基を含む環状オレフィン系重合体）および三井化学社製ＡＰＬ６５０９Ｔ（極性基を含まない環状オレフィン系共重合体）をトルエンにそれぞれ溶解させて１０ｗｔ％の溶液をそれぞれ調製した。そこに、ｐｉｘｅｌｌｉｇｅｎｔ社製のジルコニアナノ粒子のトルエン分散液（ＰＣＰＧ−５０−ＴＯＬ、ジルコニアナノ粒子の平均粒子径Ｄ５０：１０ｎｍ）を、ジルコニアナノ粒子が重合体に対して表２および３の割合になるように加え、マグネチックスターラーで室温で１時間撹拌し、ガラス板に流涎させ、バーコートした。９０℃、１時間間乾燥させた後、さらに１３０℃、１時間乾燥させて溶媒を除去した。ガラス板から塗布膜を剥離させ、１４０〜１６０℃、３〜１０ＭＰａ、１０分間プレスした。得られたフィルムを２ｃｍ角に裁断後、１６０℃、１０ＭＰａ、１０〜３０分の条件でプレスして膜厚１００〜３００μｍの有環状オレフィン系重合体／ジルコニアナノ粒子複合化フィルムをそれぞれ得た。
【００８１】
[ヘイズおよび全光線透過率]
スガ試験機株式会社製のダブルビーム方式ヘーズコンピューターＨＺ−２を用いて、ＪＩＳ  Ｋ−７１０５に基づいてヘイズおよび全光線透過率をそれぞれ測定し、以下の基準でそれぞれ評価した。
（１）全光線透過率の評価
◎：９０％以上
○：８０％以上９０％未満
×：８０％未満
（２）ヘイズの評価
◎：１０％未満
○：１０％以上１５％未満
×：１５％以上
【００８２】
[ガラス転移温度Ｔｇ（℃）]
島津サイエンス社製、ＤＳＣ−６２２０を用いてＮ２（窒素）雰囲気下で測定した。常温から１０℃／分の昇温速度で２００℃まで昇温した後に５分間保持し、次いで１０℃／分の降温速度で−２０℃まで降温した後に５分間保持した。そして１０℃／分の昇温速度で２００℃まで昇温する際の吸熱曲線から極性基含有環状オレフィン系共重合体のガラス転移温度（Ｔｇ）を求めた。
【００８３】
［屈折率］
屈折率計（アタゴ社製、多波長アッベ屈折率計、ＤＲ−Ｍ２）を用いて、中間液としてアタゴ社製ＲＥ−１１９９（イオウヨウ化メチレン溶液（ｎＤ：１．７８））を用いて波長５８９ｎｍにおける屈折率（ｎＤ）をそれぞれ測定した。
【００８４】
［極性基含有環状オレフィン系共重合体（Ａ）を構成する各構成単位の含有量の測定方法］
環状オレフィン、１０−ウンデセノールおよびウンデシレン酸の含有量は、日本電子社製「ＥＣＡ５００型」核磁気共鳴装置を用い、下記条件で測定することにより行った。
溶媒：重テトラクロロエタン
サンプル濃度：５０〜１００ｇ／ｌ−ｓｏｌｖｅｎｔ
パルス繰り返し時間：５．５秒
積算回数：６０００〜１６０００回
測定温度：１２０℃
上記のような条件で測定した１３Ｃ−ＮＭＲスペクトルにより、環状オレフィン、１０−ウンデセノールおよびウンデシレン酸の含有量を定量した。
【００８５】
【表２】
2018172588.tif 000015
【００８６】
【表３】
2018172588.tif 000016